(57)【要約】【課題】高いヤング率、圧壊強度及び耐衝撃性を示し、かつ優れた表面平滑性を示す光ケーブル用のスロットロッド及びこのスロットロッドを用いた光ケーブルを提供することを目的とする。【解決手段】本発明の一態様に係る光ケーブルのスロットロッドは、ポリカーボネート−ポリオルガノシロキサン共重合体を主成分とした。上記ポリオルガノシロキサンが、ポリジメチルシロキサンであると好ましい。また、上記ポリカーボネートが、芳香族ポリカーボネートであると好ましい。本発明の一態様に係る光ケーブルは、上記スロットロッドと、上記スロットロッドの溝に配置される光ファイバーと、上記スロットロッドの周囲を被覆する外被とを備える。【選択図】図１
2017201359.tif 000002
【特許請求の範囲】
【請求項１】
ポリカーボネート−ポリオルガノシロキサン共重合体を主成分とする光ケーブル用のスロットロッド。
【請求項２】
上記ポリオルガノシロキサンが、ポリジメチルシロキサンである請求項１に記載のスロットロッド。
【請求項３】
上記ポリカーボネートが、芳香族ポリカーボネートである請求項１または２の記載のスロットロッド。
【請求項４】
請求項１、請求項２又は請求項３に記載のスロットロッドと、上記スロットロッドの溝に配置される光ファイバーと、上記スロットロッドの周囲を被覆する外被とを備えた光ケーブル。
【発明の詳細な説明】
【技術分野】
【０００１】
本発明は、光ケーブル用のスロットロッド及び光ケーブルに関する。
【背景技術】
【０００２】
従来から、外周面に複数の溝を備えた光ケーブル用のスロットロッドが知られている。このスロットロッドの各溝には、単心の光ファイバー心線や複数本の光ファイバー心線を被覆により束ねたテープ心線などが収納される。
【０００３】
一般的に、光ケーブル用のスロットロッドは、ポリエチレンなどの樹脂組成物を用いて異型押出成形により形成される。スロットロッドは、外周面に軸方向に向かって螺旋状又はＳＺ状に複数立設されるリブを有し、このリブのうち隣り合う２つのリブが側面となり溝を形成する。
【０００４】
特許文献１には、スロットロッドを、表面平滑性や寸法安定性に優れたメルトインデックス、密度、及び流量比を示すポリエチレンを用いて形成するものが開示されている。
【０００５】
特許文献２には、溝を形成するリブを細径化した場合でも、光ケーブルへの加力によりリブが倒れてしまうことやリブの先端が割れてしまうことを防止するために、内層にポリブチレンテレフタレートを含む硬質のプラスチック材料を使用し、外層にポリエチレンを使用した２層型の構造のスロットロッドが開示されている。
【０００６】
特許文献３には、スロットロッドを細径化しても強度が保てるように、ポリブチレンテレフタレートとポリカーボネートの複合材、ポリブチレンテレフタレート、及びポリカーボネートのうちいずれかを使用したスロットロッドが開示されている。
【０００７】
特許文献４には、スロットロッドの材料として、ポリブチレンテレフタレート、ポリカーボネート及び高密度ポリエチレンのいずれかを使用することが好ましいことが開示されている。
【先行技術文献】
【特許文献】
【０００８】
【特許文献１】特開平７−３３３４７６号公報
【特許文献２】特開２０１６−２０９８９号公報
【特許文献３】特開２０１６−２０９９０号公報
【特許文献４】国際公開公報第２０１４／１１９６１６号
【発明の概要】
【発明が解決しようとする課題】
【０００９】
光ケーブルには、ケーブルの取り回しの際などに外部から曲げ力が加わることがある。また、データセンタなどに使用される光ケーブルには、大量のデータ送信を可能にすることが要求されるので、一定の径の光ケーブルに光ファイバーを出来るだけ多く詰め込むことを可能にする必要がある。このため、スロットロッドには、変形や細径化に対して曲げ弾性などの強度を大きくすることが求められる。また、光ファイバーを保持するスロットロッドは、光ファイバー心線と接することから、光ファイバーの伝送損失特性を損なわないように機能する必要がある。このため、スロットロッドのリブには、光ファイバーに力学的な影響を与えないように表面平滑性及び寸法安定性が求められる。
【００１０】
しかしながら、ポリエチレンをスロットロッドの材料として使用した場合、ポリエチレンのヤング率は高々１６００ＭＰａ程度に留まることから、リブを薄肉化してアスペクト比を高くした際には、スロットロッドの強度が不足する。
【００１１】
また、ポリブチレンテレフタレートを材料として使用した場合、ポリブチレンテレフタレートには加水分解性があることから、加水分解抑制剤を添加するなど、その対策を講じる必要がある。
【００１２】
また、ポリカーボネートを材料として使用した場合、リブを薄肉化すると欠けやすくなる可能性があり、スロットロッドの構造によっては耐衝撃性が不足する可能性がある。
【００１３】
本発明は、以上のような事情に基づいてなされたものであり、高いヤング率、圧壊強度及び耐衝撃性を示し、かつ優れた表面平滑性を示す光ケーブル用のスロットロッド及びこのスロットロッドを用いた光ケーブルを提供することを目的とする。
【課題を解決するための手段】
【００１４】
本発明の一態様に係るスロットロッドは、ポリカーボネート−ポリオルガノシロキサン共重合体を主成分とする。
【発明の効果】
【００１５】
本発明のスロットロッドは、高いヤング率、圧壊強度及び耐衝撃性を示し、かつ優れた表面平滑性を示す。また本発明の光ケーブルは、スロットロッドが上述の特性を有する。
【図面の簡単な説明】
【００１６】
【図１】本発明の一態様に係る光ケーブルの断面図である。
【発明を実施するための形態】
【００１７】
［本発明の実施形態の説明］
本発明の一態様に係るスロットロッドは、ポリカーボネート−ポリオルガノシロキサン共重合体を主成分とする。
【００１８】
当該スロットロッドは、主成分を上記共重合体とすることにより、リブが高いヤング率、圧壊強度及び耐衝撃性を示し、かつ優れた表面平滑性を示すとともに、溝を形成するリブを薄肉化した場合でも高い曲げ弾性率や圧壊強度を示し、リブが倒れてしまうことや小径曲げ時にリブ先端が割れてしまうことを防止することができる。
【００１９】
上記ポリオルガノシロキサンは、ポリジメチルシロキサンとするとよい。ポリジメチルシロキサンは一般的なシリコーン材料であるので、スロットロッドの製造において材料の取り扱いが容易となる。
【００２０】
上記ポリカーボネートは、芳香族ポリカーボネートとするとよい。芳香族ポリカーボネートはベンゼン環を有するので、脂肪族ポリカーボネートを用いた場合に比べてリブが高い強度を発揮する。
【００２１】
本発明の一態様に係る光ケーブルは、上記スロットロッドと、上記スロットロッドの溝に配置される光ファイバーと、上記スロットロッドの周囲を被覆する外被とを備える。
【００２２】
当該光ケーブルは、スロットロッドの主成分を上記共重合体とすることにより、高いヤング率、圧壊強度及び耐衝撃性を示し、かつ優れた表面平滑性を示すスロットロッドを備える。
【００２３】
ここで、「主成分」とは、質量基準で最も多い成分（例えば５０質量％以上）を意味する。また、「高い曲げ弾性率」とは、ヤング率が１９５０ＭＰａ以上のものを意味する。
【００２４】
［本発明の実施形態の詳細］
以下、本発明の一態様に係る光ケーブル用のスロットロッド及び光ケーブルについて図面を参照しつつ詳説する。
【００２５】
＜光ケーブル＞
図１は、本発明の一態様に係る光ケーブルの断面図である。図１に示すように、当該光ケーブル１は、テープスロット型光ケーブルであり、複数枚の光ファイバーテープ心線２０（以下、テープ心線２０という）と、スロットロッド１１と、溝１２と、スロットロッド１１の外周を被覆する外被１４とを備える。
【００２６】
テープ心線２０は、複数本の光ファイバー心線を被覆により束ねたものである。本発明の一態様においては複数本の光ファイバー心線を束ねたテープ心線を用いたが、単心の心線を用いてもよいし、光ファイバーの素線をテープ心線の代わりに用いてもよい。
【００２７】
スロットロッド１１は、外周面に複数の溝１２及びリブ１３を備え、その中心にテンションメンバ３０を備えるものである。テンションメンバ３０は、光ケーブルに抗張力及び曲げ強度などの形状安定性を与えるものである。本発明の一態様においてはスロットロッド１１の中心にテンションメンバ３０を備えたが、テンションメンバ３０を備えない構成としてもよい。スロットロッド１１及びリブ１３の材質については詳細に後述する。
【００２８】
リブ１３は、スロットロッド１１の外周面に軸方向に向かって螺旋状又はＳＺ状に複数立設される。このリブ１３のうち隣り合う２つのリブが側面となり複数の溝１２を形成する。本発明の一態様においては、図１において示すように、溝１２の断面形状が長方形の形状となるようにリブ１３の断面形状を扇形の形状とした。しかしながら、リブ１３の断面形状はこのようなものに限られず、溝１２の断面形状がＶ字型、矩形型、Ｕ字型など、様々な断面形状となるように、リブ１３の断面形状を選択することができる。また、リブ１３は複数備えられるものに限らず、スロットロッドに１つだけリブが備えられることにより１つだけ溝が形成されるものであってもよい。
【００２９】
外被１４は、スロットロッド１１の外周を被覆するものであり、ポリエチレン等の樹脂を材料とし、押出成形で形成される。本発明の一態様においては外被１４のみによりスロットロッド１１の外周を被覆したが、不織布をテープ状にした押さえ巻きでスロットロッド１１の外周を被覆した上で、さらに外周に外被１４を備えるようにしてもよい。
【００３０】
＜スロットロッド１１及びリブ１３の材質＞
本発明の一態様に係るスロットロッド１１及びリブ１３の材質は、ポリカーボネート−ポリオルガノシロキサン共重合体を主成分とする。
【００３１】
一般的に、ポリカーボネートは高強度であるが、表面にＶ字あるいはＵ字の切欠き形状の傷が存在する場合は、衝撃によりこの傷が拡大して裂け目やひび割れとなりやすく、耐衝撃性が低下することが知られている。
【００３２】
これに対し、ポリカーボネート−ポリオルガノシロキサン共重合体は、表面にＶ字あるいはＵ字の切欠き形状の傷が存在する場合であっても、衝撃によりこの傷が拡大しにくく、裂け目やひび割れが発生しにくい性質がある。このため、リブ１３に要求される高いヤング率、圧壊強度及び耐衝撃性を示し、かつ優れた表面平滑性を示す物性を得ることができる。
【００３３】
ポリオルガノシロキサンのオルガノ基としては、任意のオルガノ基を採用し得るが、特にメチル基を採用したポリジメチルシロキサンが好ましい。
【００３４】
ポリカーボネートとしては、芳香族ポリカーボネート及び脂肪族ポリカーボネートのいずれかを選択し得るが、強度の観点から芳香族ポリカーボネートが好ましい。芳香族ポリカーボネートとしては、ビスフェノールＡポリカーボネートが好ましい。
【００３５】
スロットロッド１１を形成する組成物は、ポリカーボネート−ポリオルガノシロキサン共重合体を含み、ポリカーボネート−ポリオルガノシロキサン共重合体以外の添加物や他の樹脂をさらに含んでもよい。上記組成物におけるポリカーボネート−ポリオルガノシロキサン共重合体の含有量の下限値は９０質量％である。９５質量％以上がより好ましく、１００質量％がさらに好ましい。上記含有量が上記下限より小さいと、ヤング率及び圧壊強度が低下するおそれがある。
【００３６】
上記組成物における添加物や他の樹脂の含有量の上限は、１０質量％が好ましく、５質量％がより好ましく、０質量％がさらに好ましい。上記含有量が上記上限を超えると、耐衝撃性が低下するおそれがある。
【００３７】
また、スロットロッド１１の上記ポリカーボネート−ポリオルガノシロキサン共重合体の密度の下限は、１．１００ｇ／ｃｍ３であり、１．１３０ｇ／ｃｍ３がより好ましく、１．１５０ｇ／ｃｍ３がさらに好ましい。一方、スロットロッド１１の上記組成物の密度の上限は、１．１９５ｇ／ｃｍ３であり、１．１９０ｇ／ｃｍ３がより好ましく、１．１８５ｇ／ｃｍ３がさらに好ましい。上記密度が上記下限より小さいと、ヤング率及び圧壊強度が低下するおそれがある。逆に、上記密度が上記上限を超えると、耐衝撃性が低下するおそれがある。
【００３８】
＜光ケーブル１の製造方法＞
次に光ケーブル１の製造方法の一例について説明する。当該光ケーブルは、例えば、テープ押出工程、スロットロッド製造工程、集合工程、及びシース工程を備える製造方法で得られる。
【００３９】
テープ押出工程は、テープ心線を押し出す工程である。スロットロッド製造工程は、ポリカーボネート−ポリオルガノシロキサン共重合体を含む組成物を用いた異型押出成形によりスロットロッドを押し出して形成する工程である。集合工程は、スロットロッド製造工程で成形されたスロットロッドの溝にテープ押出工程で押し出されたテープ心線を侵入させて押さえ巻きすることでこれらを集合させる工程である。シース工程は、集合工程によりテープ心線を添わせたスロットロッドを外被で被覆する工程である。
【００４０】
スロットロッド製造工程では、上記組成物を加熱し、加熱した上記組成物とテンションメンバとを口金となるダイスへ向けて押し出す。そしてダイスから上記組成物とテンションメンバとを押し出すとともにダイスを回転させることで、複数のリブがスロットロッドの外周面に軸方向に向かって螺旋状又はＳＺ状に立設される。
【００４１】
集合工程では、スロットロッドのリブにテープ心線を添わせて押し出すことにより、スロットロッドの溝にテープ心線を侵入させる。このときテープ心線がリブに接触するため、リブの表面平滑性は集合工程において重要な要求性能となる。
【００４２】
スロットロッドは上記組成物のみを材料にして押出成形されるものが好適であるが、上記組成物がリブに含まれるように製造されるのであれば、スロットロッドの本体やリブの一部が上記組成物以外の他の樹脂組成物を含むものであっても良い。
【００４３】
また、スロットロッドは上記異型押出成形により形成されるものが好適であるが、異型押出成形に限らず、射出成形や圧縮成形など、押出成形以外の製造方法を用いてもよい。
【００４４】
［他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【実施例】
【００４５】
以下、実施例によって本発明をさらに具体的に説明するが、本発明は以下の実施例に限定されるものではない。
【００４６】
［樹脂組成物］
樹脂組成物として用いた化合物を以下に示す。なお、高密度ポリエチレン及びポリカーボネートは比較例を示すためのものである。また、メルトインデックス（ＪＩＳ−Ｋ７２１０：１９９９に準拠）はＭＩと表記する。
【００４７】
（ポリカーボネート−ポリオルガノシロキサン共重合体）
ＡＧ２２４０（出光興産社の「シロキサン共重合グレード（タフロンネオ）」、密度１．１８ｇ／ｃｍ３）
（高密度ポリエチレン）
高密度ポリエチレン−１（密度０．９５１ｇ／ｃｍ３、ＭＩ０．８ｇ／１０分）
高密度ポリエチレン−２（密度０．９６９ｇ／ｃｍ３、ＭＩ０．３５ｇ／１０分）
（ポリカーボネート）
Ａ２２００（出光興産社の「ナチュラルグレード（タフロンネオ）」、密度１．２ｇ／ｃｍ３）
【００４８】
上記化合物を用い、表１に示す配合で、樹脂組成物Ａ〜Ｄを調整した。表１中の組成物Ａ〜Ｄの下の数字は質量部を示し、「−」は該当する化合物を用いていないことを示す。
【００４９】
【表１】
2017201359.tif 000003
【００５０】
［スロットロッドの作製及び評価］
上記樹脂組成物Ａ、Ｄを２８０℃に加熱して押出成形することで複数のリブを備えるスロットロッドを形成した。また、上記樹脂成物Ｂ、Ｃを１８０℃に加熱して押出成形することで複数のリブを備えるスロットロッドを形成した。リブの形状は、リブ高さ５ｍｍ、リブ根元厚１ｍｍとなるように作製した。
【００５１】
作製したスロットロッドについて、ヤング率の計測、圧壊強度の計測、表面粗さの計測、及び落錘試験を行った。
【００５２】
ヤング率の計測では、ヤング率は２０００ＭＰａ〜３０００ＭＰａであることが好ましいので、ヤング率２０００ＭＰａ以上を合格とした。圧壊強度の計測では、１００ｍｍ□×１０ｍｍ厚のステンレス板２枚でスロットロッドの上下を挟み、圧縮試験機で荷重をかけていき、リブに変形が生じる荷重を圧壊強度とし、２２００Ｎ以上を合格とした。表面粗さの計測については、ミツトヨ社製表面粗さ測定機によりリブ側面及び溝の表面粗さを測定した（ＪＩＳ−Ｂ０６３３：２００１に準拠。基準長さ＝４ｍｍ、カットオフ値＝０．８ｍｍ）。落錘試験では、スロットロッドの直上１ｍから、直径３０ｍｍかつ質量０．４５ｋｇのステンレス円柱形状の錘を落とし、リブに欠けや割れが生じない場合を合格とした。
【００５３】
この評価結果を表２に示す。表２中「Ａ」は合格を示し、「Ｂ」は不合格を示す。
【００５４】
【表２】
2017201359.tif 000004
【００５５】
表２に示すように、比較例１、２では、ヤング率及び圧壊強度が不合格であり、比較例３では、落錘試験においてリブに欠けや割れが生じ不合格であった。それに対し、実施例１では、ヤング率が２１００ＭＰａ、圧壊強度が２４００Ｎを示し、落錘試験においてもリブに欠けや割れが生じなかった。また、表面粗さについても、実施例１では、合格といえる上限値の１．２μｍを大きく下回る０．０５μｍという非常に小さい値のものが得られた。
【００５６】
このことから、ポリカーボネートとジメチルシロキサンとの共重合体を材料として用いることが、リブを備えるスロットロッドを形成する上で非常に有効性が高いことがわかった。
【産業上の利用可能性】
【００５７】
本発明の光ケーブル用のスロットロッド及びこのスロットロッドを用いた光ケーブルは、リブが高いヤング率、圧壊強度及び耐衝撃性を示し、かつ優れた表面平滑性を示すことから、リブを薄肉化できる。このため、当該スロットロッドを備えた光ケーブルは、情報の伝送量が多いデータセンタ間やデータセンタのフロア間の配線などに好適に用いることができる。
【符号の説明】
【００５８】
１    光ケーブル
１１  スロットロッド
１２  溝
１３  リブ
１４  外被
２０  テープ心線
３０  テンションメンバ
【図１】
2017201359.tif 000005